ШИХТА ДЛЯ ПРОИЗВОДСТВА ЗАПОЛНИТЕЛЯ
MIXTURE FOR PRODUCING AGGREGATE

Изобретение относится к производству искусственных пористых заполнителей для бетонов.
Известна шихта для производства заполнителя, содержащая, мас.%: глина монтмориллонитовая 35,0-38,0; уголь 5,0-6,0; доломит 36,0-50,0 [1].
Задачей изобретения является упрощение технологии производства заполнителя, утилизация сельскохозяйственных отходов.
Технический результат достигается тем, что шихта для производства заполнителя, содержащая глину монтмориллонитовую, выгорающую добавку, в качестве выгорающей добавки включает семена зерновых растений - ржи, или ячменя, или овса, или их смесь, пораженные грибковыми заболеваниями, при следующем соотношении компонентов, мас.%: глина монтмориллонитовая 90,0-99,5; семена зерновых растений - ржи, или ячменя, или овса, или их смесь, пораженные грибковыми заболеваниями, 0,5-10,0.
В таблице приведены составы шихты для производства заполнителя.
В составе шихты для производства заполнителя используют глины монтмориллонитовые, включающие Al-монтмориллонит и Fe-монтмориллонит (нонтронит); используют сельскохозяйственные отходы - семена зерновых растений - ржи, или ячменя, или овса, или их смесь, пораженные грибковыми заболеваниями (не пригодные для посадки и употребления в качестве корма).
Компоненты сырьевой смеси дозируют в требуемых количествах и смешивают. Из приготовленной шихты формуют гранулы размером 20-40 мм. Гранулы сушат до влажности не более 6% и обжигают при температуре ~1100°C.
Источники информации
1. SU 1161500, С04В 31/00, 1985.